FR 2833186 A1 20030613 FR 0116234 A 20011212 UTILISATION DE COPOLYMERES CATIONIQUES A BLOCS COMME AIDE AU DEPOT D'EMULSIONS SIMPLES OU MULTIPLES La présente invention a pour objet l'utilisation comme aide au dépôt d'une émulsion sur une surface, d'au moins un copolymère à blocs comprenant au moins un bloc hydrophobe non ionique et au moins un bloc cationique dans les conditions d'utilisation de ladite émulsion. Dans certaines applications, que ce soit dans le domaine cosmétique, le domaine phytosanitaire, ou encore celui du traitement du métal, on cherche à modifier l'état de diverses surfaces par le dépôt de compositions au moyen de formulations aqueuses, qui sont pour la plupart des cas, des émulsions. La présente invention a trait à ce domaine particulier, et plus spécialement, l'un des objets de l'invention est l'utilisation de certains copolymères à blocs comme aide au dépôt d'émulsions. Ainsi, l'invention a donc pour objet l'utilisation comme aide au dépôt d'une émulsion sur une surface, d'au moins un copolymère à blocs comprenant au moins un bloc hydrophobe non ionique et au moins un bloc cationique dans les conditions d'utilisation de ladite émulsion ; ladite émulsion comprenant une phase organique dispersée dans une phase aqueuse et comprenant éventuellement au moins un tensioactif et/ou au moins un polymère amphiphile externe (s). D'autres avantages et caractéristiques de la présente invention apparaîtront plus clairement à la lecture de la description qui va suivre. Avant tout, il est indiqué que la présente invention est adaptée pour des émulsions simples directes, c'est-à-dire comprenant une phase organique dispersée dans une phase aqueuse. Elle est aussi appropriée pour des émulsions multiples. Selon une première variante, l'émulsion multiple comprend une phase aqueuse interne dispersée dans la phase organique, l'ensemble phase aqueuse interne et phase organique étant dispersé dans la phase aqueuse. Selon une deuxième variante, l'émulsion multiple comprend une phase organique interne dispersée dans la phase organique, l'ensemble phase organique interne et phase organique étant dispersé dans la phase aqueuse. Dans la suite de la description, les termes "phase aqueuse" désignent la phase aqueuse d'une émulsion simple ou de la phase aqueuse externe d'une émulsion multiple ; les termes "phase organique" désignent la phase organique d'une émulsion simple ou la phase organique en contact avec la phase aqueuse externe d'une émulsion multiple ; les termes"phase aqueuse interne" désignent la phase aqueuse interne d'une émulsion multiple ; les termes"phase organique interne" désignent la phase organique interne d'une émulsion multiple. Par ailleurs, lorsqu'il sera dit d'un (co) polymère ou d'un tensioactif qu'il remplit les conditions de la règle de Bancroft, cela signifiera que la fraction du (co) polymère ou du tensioactif qui est soluble dans la phase continue de l'émulsion est supérieure à la fraction qui est soluble dans la phase dispersée de l'émulsion ; que l'on considère les deux phases d'une émulsion simple, ou les phases d'une émulsion multiple, deux à deux, (soit la phase interne et la phase en contact avec la phase aqueuse externe, ou la phase en contact avec la phase aqueuse externe et la phase aqueuse externe). Plus particulièrement, le (co) polymère ou le tensioactif est choisi parmi ceux qui vérifient à la fois les deux conditions ci-dessous : - lorsqu'il est mélangé avec la phase aqueuse, à une concentration comprise entre 0,1 et 10 % en poids de ladite phase à 25 C, se trouve sous la forme d'une solution dans tout ou partie de la gamme de concentration indiquée ; - lorsqu'il est mélangé avec la phase organique, à une concentration comprise entre 0,1 et 10 % en poids de ladite phase et à 25 C, se trouve sous la forme d'une dispersion dans tout ou partie de la gamme de concentration indiquée. Le copolymère à blocs va tout d'abord être décrit. Ainsi le copolymère à blocs mis en oeuvre dans le cadre de la présente invention peut se présenter sous une forme linéaire (multiblocs), sous une forme ramifiée (peigne ou greffée), ou encore sous une forme étoile. Les copolymères à blocs linéaires ont plus particulièrement une structure comprenant deux blocs (diblocs). Les copolymères à blocs de structure ramifiée (peigne ou greffé) présentent, de manière préférentielle, un squelette non ionique, de préférence hydrophile, comprenant des segments pendants cationiques et hydrophobes non ioniques. En ce qui concerne les copolymères à blocs de structure étoile, plusieurs possibilités sont envisageables. Selon un mode de réalisation particulier, si l'on considère chaque branche de l'étoile, celle-ci peut comprendre soit un copolymère à blocs, de préférence un dibloc, dont l'un des blocs est hydrophobe non ionique, l'autre cationique ; soit un bloc hydrophobe non ionique ou un bloc cationique. Il est précisé que chaque bloc du copolymère peut être constitué d'un homopolymère ou d'un copolymère statistique ou à blocs ou encore présenter un gradient de concentration des monomères le long de la chaîne du bloc concerné. Par ailleurs, le copolymère à blocs mis en oeuvre ne peut pas être considéré comme un tensioactif. En effet, la masse molaire en poids du copolymère à blocs est d'au moins 2000g/mol. Selon une variante avantageuse de l'invention, le copolymère à blocs mis en oeuvre est choisi parmi ceux qui lorsqu'ils sont mélangés à une phase aqueuse, à une concentration comprise entre 0,1 et 10 % en poids de ladite phase à 25 C, se trouvent sous la forme d'une solution dans tout ou partie de la gamme de concentration indiquée. En outre, le ou les blocs hydrophobes non ioniques du copolymère à blocs sont plus particulièrement obtenus à partir d'au moins un monomère choisi parmi : - les esters des acides mono-ou poly-carboxyliques, linéaires, ramifiés, cycliques ou aromatiques, comprenant au moins une insaturation éthylénique ; - les esters d'acides carboxyliques saturés comprenant 8 à 30 atomes de carbone, éventuellement porteurs d'un groupement hydroxyle ; - les nitriles ap-éthyléniquement insaturés, les éthers vinyliques, les esters vinyliques, les monomères vinylaromatiques, les halogénures de vinyle ou de vinylidène ; - les monomères hydrocarbonés, linéaires ou ramifiés, aromatiques ou non, comprenant au moins une insaturation éthylénique ; - l'oxyde de propylène, l'oxyde de butylène ; seuls ou en mélanges, ainsi que les macromonomères dérivant de tels monomères. Il est rappelé que le terme macromonomère désigne une macromolécule portant une ou plusieurs fonctions polymérisables par la méthode choisie de polymérisation. Il est précisé de plus que les blocs hydrophobes du copolymère à blocs sont obtenus à partir de monomères exempts d'atomes de silicium. A titre d'exemples particuliers de monomères utilisables dans d'entrer dans la préparation du ou des blocs hydrophobes des copolymères à blocs, on peut citer : - les esters d'acide (méth) acrylique avec un alcool comprenant 1 à 12 atomes de carbone comme le (méth) acrylate de méthyle, le (méth) acrylate d'éthyle, le (méth) acrylate de propyl, le (méth) acrylate de n-butyle, le (méth) acrylate de t- butyle, le (méth) acrylate d'isobutyle, l'acrylate de 2-éthylhexyl ; - l'acétate de vinyle, le Versatateg de vinyle, le propionate de vinyle, le chlorure de vinyle, le chlorure de vinylidène, le méthyl vinyléther, l'methyl vinyléther ; - les nitriles vinyliques incluent plus particulièrement ceux ayant de 3 à 12 atomes de carbone, comme en particulier l'acrylonitril et le méthacrylonitrile ; - le styrène, t'a-méthylstyrène, le vinyttoluène, le butadiène, le chloroprène ; seuls ou en mélanges, ainsi que les macromonomères dérivant de tels monomères. Les monomères préférés sont les esters de l'acide acryliques avec les alcools linéaires ou ramifiés en C1-C4 tels que le (méth) acrylate de méthyle, d'éthyle, de propyle et de butyle, les esters vinyliques comme l'acétate de vinyle, le styrène, l'améthylstyrène. Ajoutons que selon un mode de réalisation avantageux de l'invention, les monomères hydrophobes sont choisis de telle sorte que le polymère correspondant au bloc hydrophobe (à masse molaire en poids similaire à celle du bloc) présente une température de transition vitreuse, Tg, inférieure ou égale à 50 C. Quant au (x) bloc (s) cationique (s) du copolymère à blocs, ces derniers peuvent avantageusement être obtenus à partir d'au moins un monomère choisi parmi : - les (méth) acrylates d'aminoalkyle, les (méth) acrylamides d'aminoalkyl ; - les monomères comprenant au moins une fonction amine secondaire, tertiaire ou quaternaire, ou un groupe hétérocyclique contenant un atome d'azote, aromatique ou non, la vinylamine, l'éthylène imine ; - les sels d'ammonium de diallyidialkyl ; seuls ou en mélanges, ou les sels correspondants, ainsi que les macromonomères dérivant de tels monomères. A titre d'exemples plus précis de monomères cationiques à partir desquels le copolymère à blocs peut être synthétisé, on peut citer notamment : - dimethyl amino éthyl (méth) acrylate, diméthyl amino propyl (méth) acrylate le ditertiobutyl aminoéthyl (méth) acrylate, le diméthyl amino méthyl (méth) acrylamide, le diméthyl amino propyl (méth) acrylamide, le chlorure de triméthylammonium éthyl (méth) acrylate, le méthyl sulfate de triméthylammonium éthyl acrylate, le chlorure de benzyl diméthylammonium éthyl (méth) acrylate, le chlorure de 4-benzoylbenzyl diméthyl ammonium éthyl acrylate, le chlorure de triméthyl ammonium éthyl (méth) acrylamido ; - l'éthylène imine, la vinylamine, la pyridine, la 2-vinylpyridine, la 4-vinylpyridine, la pyrrolidine, la vinyl-1 pyrrolidin-2, l'imidazoline, la vinyl-1 imidazoline-3, la vinylamine, l'éthylène imine ; - le chlorure de triméthyl ammonium de vinylbenzyl - le chlorure d'ammonium de diallyldiméthyl ; seuls ou en mélanges, ou leurs sels correspondants, ainsi que les macromonomères dérivant de tels monomères. Lorsque les monomères se trouvent sous forme de sels, et plus particulièrement avec des fonctions amines quaternisées, de type ammonium NR4+ avec R, identiques ou non, représentant un atome d'hydrogène, un radical alkyle ou hydroxyalkyl comprenant 1 à 10 atomes de carbone, de préférence 1 à 4, éventuellement porteur d'un radical hydroxyle ; le contre-ion peut être choisi parmi les halogénures comme par exemple le chlore, les sulfates, les hydrosulfates, les alkylsulfates (par exemple comprenant 1 à 6 atomes de carbone), les phosphates, les citrates, les formates, les acétates. Il est précisé que le ou les blocs cationiques du copolymère à blocs peuvent se trouver sous une forme non cationique dans l'émulsion, dès l'instant que dans les conditions d'utilisation de ladite émulsion, lesdits blocs se trouvent sous une forme cationique. Il n'est pas exclu que l'un et/ou l'autre des deux blocs comprennent un ou plusieurs monomères hydrophiles non ioniques. A titre d'exemples de monomères de ce type, on peut citer entre autres, seuls ou en mélange, ou sous la forme de macromonomères, l'oxyde d'éthylène ; les amides des acides mono-ou poly-carboxyliques, linéaires, ramifiés, cycliques ou aromatiques, comprenant au moins une insaturation éthylénique ou dérivés, comme le (méth) acrylamide, le N-méthylol (méth) acrylamide ; les esters hydrophiles dérivant de l'acide (méth) acrylique comme par exemple le (méth) acrylate de 2-hydroxyéthyle ; les esters vinyliques permettant d'obtenir des blocs alcool polyvinylique après hydrolyse, comme l'acétate de vinyle, le Versatate&commat; de vinyle, le propionate de vinyle ; les monomères du type des sucres comme les osides, les polyholosides fortement dépolymérisés. Par fortement dépolymérisés, on entend des composés dont la masse moléculaire en poids est plus particulièrement inférieure à 20000 g/mole. Les osides sont des composés qui résultent de la condensation, avec élimination d'eau, de molécules d'oses entre elles ou encore de molécules d'oses avec des molécules non glucidiques. Parmi les osides on préfère les holosides qui sont formés par la réunion de motifs exclusivement glucidiques et plus particulièrement les oligoholosides (ou oligosaccharides) qui ne comportent qu'un nombre restreint de ces motifs, c'est-à-dire un nombre en général inférieur ou égal à 10. A titre d'exemples d'oligoholosides on peut mentionner le saccharose, le lactose, la cellobiose, le maltose. Les polyholosides (ou polysaccharides) fortement dépolymérisés convenables sont décrits par exemple dans l'ouvrage de P. ARNAUD intitulé"cours de chimie organique", GAUTHIER-VILLARS éditeurs, 1987. A titre d'exemple non limitatif de polyholosides fortement dépolymérisés, on peut citer le dextran, l'amidon. Les proportions respectives des divers types de monomères qu'ils soient cationiques, hydrophobes non ioniques, et le cas échant hydrophiles non ioniques, sont telles que le copolymère à blocs résultant satisfasse la règle de Bancroft. De manière particulière, la masse molaire en poids du copolymère à blocs est comprise entre 2000 et 100000 g/mol, de préférence entre 2000 et 20000 g/mol. Cette masse est une masse absolue, déterminée par chromatographie par exclusion stérique couplée à la méthode MALLS. De plus, et selon une variante de l'invention, le copolymère à blocs est tel que la masse molaire en poids des blocs cationiques représente au moins deux fois la masse des blocs hydrophobes non ioniques, de préférence au moins cinq fois. Conformément à un mode de réalisation préféré de l'invention, le ou les blocs cationiques sont tels qu'au moins 5 % en moles des monomères à partir desquels le (s) bloc (s) sont obtenus (nombre de moles de monomères engagés dans la synthèse du bloc concerné) sont des monomères cationiques, de préférence au moins 30 % en moles. De manière préférée, le ou les blocs cationiques sont obtenus à partir de monomères cationiques, et plus préférentiellement encore, les blocs sont des homoplymères. Enfin, la teneur en copolymère à blocs dans l'émulsion représente 0,1 à 30 % en poids par rapport au poids de phase organique. Ces polymères peuvent être obtenus par toute méthode connue, que ce soit par polymérisation radicalaire, contrôlée ou non, par polymérisation par ouverture de cycle (notamment anionique ou cationique), par polymérisation anionique ou cationique, ou encore par modification chimique d'un polymère. De manière préférée, on met en oeuvre des méthodes de polymérisation radicalaire dite vivante ou contrôlée. A titre d'exemples non limitatifs de procédés de polymérisation dite vivante ou contrôlée, on peut notamment se référer aux demandes WO 98/58974 (xanthate), WO 97/01478 (dithioesters), WO 99/03894 (nitroxydes) ; WO 99/31144 (dithiocarbamates). Les polymères à blocs greffés ou peignes peuvent être obtenus par des méthodes dites de greffage direct et copolymérisation. Le greffage direct consiste à polymériser le (s) monomère (s) choisi (s) par voie radicalaire, en présence du polymère sélectionné pour former le squelette du produit final. Si le couple monomère/squelette ainsi que les conditions opératoires, sont judicieusement choisis, alors il peut y avoir réaction de transfert entre le macroradical en croissance et le squelette. Cette réaction génère un radical sur le squelette et c'est à partir de ce radical que croît le greffon. Le radical primaire issu de l'amorceur peut également contribuer aux réactions de transfert. Pour ce qui a trait à la copolymérisation, elle met en oeuvre dans un premier temps le greffage à l'extrémité du futur segment pendant, d'une fonction polymérisable par voie radicalaire. Ce greffage peut être réalisé par des méthodes usuelles de chimie organique. Puis, dans un second temps, le macromonomère ainsi obtenu est polymérisé avec le monomère choisi pour former le squelette et on obtient un polymère dit"peigne". Dans le cas de polymères de type étoile, les synthèses peuvent être essentiellement classées en deux groupes. Le premier correspond à la formation des bras des polymères à partir d'un composé plurifonctionnel constituant le centre (technique"core-first") (Kennedy, J. P. and colt. Macromolecules, 29,8631 (1996), Deffieux, A. and coll. Ibid, 25, 6744, (1992), Gnanou, Y. and coll. lbid, 31,6748 (1998)) et le second correspond à une méthode où les molécules de polymères qui vont constituer les bras sont d'abord synthétisées et ensuite liées ensemble sur un coeur pour former un polymère en forme d'étoile (technique "arm-first"). Parmi les méthodes utilisables pour lier les bras, on peut notamment citer la méthode comprenant la réaction de ces bras avec un composé présentant une pluralité de groupes fonctionnels capables de réagir avec des groupements fonctionnels antagonistes terminaux desdits bras (Fetters, L. J. and coll. Macromolecules, 19,215 (1986), Hadjichristidis, N. and coll. Macromolecules, 26,2479 (1993), Roovers, J. and coll. Macromolecules, 26,4324 (1993)). Citons également la méthode comprenant l'ajout d'un composé présentant une pluralité de groupes polymérisables, suivi de la polymérisation desdits bras (Rempp, P. and coll., Polym. Sci. Part C, 22, 145 (1968), Fetters, L. J. and coll. Macromolecules, 8, 90 (1975), Higashimura and coi Ibid, 24,2309 (1991)). Pour obtenir les chaînes polymères constituant ultérieurement les bras des étoiles, on a généralement recours à des méthodes permettant de contrôler la réaction de polymérisation. Ainsi, les polymérisations anionique et cationique vivante sont les méthodes les plus utilisées actuellement. Conformément à un premier mode de réalisation de l'invention, le copolymère à blocs qui vient d'être décrit est utilisé comme aide au dépôt d'une émulsion simple comprenant une phase organique dispersée dans une phase aqueuse. Le composé utilisé en tant que phase organique est de préférence choisi parmi les composés dont la solubilité dans l'eau ne dépasse pas 10 % en poids, dans une gamme de température comprise entre 20 C et la température de préparation de l'émulsion. En tant que composé convenable, on peut citer notamment les huiles organiques, d'origine animale ou végétale, ou minérales, ainsi que les cires provenant des mêmes origines, ou leurs mélanges. Comme huiles organiques d'origine animale, on peut citer entre autres, l'huile de cachalot, l'huile de baleine, l'huile de phoque, l'huile de sardine, l'huile de hareng, l'huile de squale, l'huile de foie de morue ; les graisses de porc, de mouton (suifs). En tant que cires d'origine animale, on peut citer la cire d'abeille. A titres d'exemples d'huiles organiques d'origine végétale, on peut mentionner, entre autres, l'huile de colza, l'huile de tournesol, l'huile d'arachide, l'huile d'olive, l'huile de noix, l'huile de maïs, l'huile de soja, l'huile de lin, l'huile de chanvre, l'huile de pépins de raisin, l'huile de coprah, l'huile de palme, l'huile de graines de coton, l'huile de babassu, l'huile de jojoba, l'huile de sésame, l'huile de ricin, le beurre de cacao, le beurre de karité. En tant que cires d'origine végétale, on peut citer la cire de carnauba. En ce qui concerne les huiles minérales, on peut citer entre autres les coupes pétrolières, les huiles naphténiques, paraffiniques (vaseline). Les cires paraffiniques peuvent de même convenir à la préparation de l'émulsion. Les produits issus de l'alcoolyse des huiles précitées peuvent aussi être utilisés. On ne sortirait du cadre de la présente invention en mettant en oeuvre, en tant que phase organique, au moins un acide gras, saturé ou non, au moins un alcool gras, saturé ou non, au moins un ester d'acide gras, ou leurs mélanges. Plus particulièrement, lesdits acides comprennent 8 à 40 atomes de carbone, plus particulièrement 10 à 40 atomes de carbone, de préférence 18 à 40 atomes de carbone, et peuvent comprendre une ou plusieurs insaturations éthyléniques, conjuguées ou non, et éventuellement un ou plusieurs groupements hydroxyles. Quant aux alcools, ils peuvent comprendre un ou plusieurs groupements hydroxyles. Comme exemples d'acides gras saturés, on peut citer les acides palmitique, stéarique, béhénique. Comme exemples d'acides gras insaturés, on peut citer les acides myristoléique, palmitoléique, oléique, érucique, linoléique, linolénique, arachidonique, ricinoléique, ainsi que leurs mélanges. Quant aux alcools, ceux-ci comprennent plus particulièrement 4 à 40 atomes de carbone, de préférence 10 à 40 atomes de carbone, éventuellement une ou plusieurs insaturations éthyléniques, conjuguées ou non, et éventuellement plusieurs groupements hydroxyles. Les polymères comprenant plusieurs groupement hydroxyles peuvent de même convenir, comme par exemple les polypropylèneglycols. Comme exemple d'alcools, on peut citer par exemple ceux correspondants aux acides précités. Concernant les esters d'acides gras, ceux-ci peuvent avantageusement être obtenus à partir d'acides gras, choisis parmi les composés nommés ci-dessus. Les alcools à partir desquels ces esters sont préparés comprennent plus particulièrement 1 à 6 atomes de carbone. De préférence, il s'agit d'esters méthylique, éthylique, propylique, isopropylique. Par ailleurs, il n'est pas exclu d'utiliser en tant que phase organique des mono-, diet tri-glycérides. Elle peut aussi être choisie parmi les huiles silicones, qui de manière avantageuse sont constituées en tout ou partie de motifs de formule : R'3-aRaSi01l2 (motif M) et/ou R2SiO (motif D) formules où : - a est un entier de 0 à 3 ; - les radicaux R sont identiques ou différents et représentent : - un groupe hydrocarboné aliphatique saturé ou insaturé contenant de 1 à 10 atomes de carbone ; - un groupe hydrocarboné aromatique contenant de 6 à 13 atomes de carbone ; - un groupe organique polaire lié au silicium par une liaison Si-C ou Si-O-C ; - les radicaux R'sont identiques ou différents et représentent : - un groupe hydrocarboné aliphatique saturé ou insaturé contenant de 1 à 10 atomes de carbone ; - un groupe hydrocarboné aromatique contenant de 6 à 13 atomes de carbone ; - une fonction -OH ; - un groupe amino-ou amido-fonctionnel contenant de 1 à 6 atomes de carbone, lié au silicium par une liaison Si-N. De préférence au moins 80% des radicaux R représentent un groupe méthyle. Ces silicones peuvent éventuellement comprendre, de préférence moins de 5 % molaire, des motifs de formules T et/ou Q : RSi03/2 (motif T) et/ou Si02 (motif Q) formule dans laquelle R a la définition donnée ci-dessus. A titre d'exemples de radicaux hydrocarbonés aliphatiques ou aromatiques R, on peut citer les groupes : - alkyle, de préférence alkyle en Cl-Clo éventuellement halogéné, tels que méthyle, éthyle, octyle, trifluoropropyle ; - alcoxyalkylène, plus particulièrement en C2-C10, de préférence en C2-C6, tels que-CH2-CH2-0-CH3 ; - alcényles, de préférence alcényle en Cz-Cio, têts que vinyle, allyle, hexényle, décényle, décadiényle ; - alcényloxyalkylène tels que -(CH2)3-O-CH2-CH=CH2, ou alcényloxyalcoxy alkyle tels que- (CH2) 3-OCH2-CH2-0-CH=CH2 dans lesquels les parties alkyle sont de préférence en Ci-Clo et les parties alcényles sont de préférence en C2-C10 ; - aryles, de préférence en C6-C13, tels que phényle. A titre d'exemples de groupes organiques polaires R, on peut citer les groupes : - hydroxyfonctionnels tels que des groupes alkyle substitués par un ou plusieurs groupes hydroxy ou di (hydroxyalkyl) amino et éventuellement interrompu par un ou plusieurs groupes bivalents hydroxyalkylamino. Par alkyle on entend une chaîne hydrocarbonée de préférence en Ci-Clo, mieux encore en Ci-Ce ; des exemples de ces groupes sont - (CH2h-OH ; - (CH2) 4N (CH2CH20H) 2 ; -(CH2)3-N(CH2CH2OH)-CH2-CH2-N(CH2CH2OH)2 : - aminofonctionnels tels que alkyle substitué par un ou plusieurs groupes amino ou aminoalkylamino où alkyle est tel que défini ci-dessus ; des exemples en sont - (CH2kNH2 ; (CH2) 3-NH- (CH2) 2NH2 ; amidofonctionnels tels que alkyle substitué par un ou plusieurs groupes acylamino et éventuellement interrompu par un ou plusieurs groupes bivalents alkyl-CO-N A titre d'exemples de radicaux R', on peut citer les groupes : - alkyle, de préférence alkyle en C1-C10 éventuellement halogéné, tels que méthyle, éthyle, octyle, trifluoropropyle ; - aryles, de préférence en Ce-Cis, te) s que phényle ; - aminofonctionnels tels que alkyle ou aryle substitué par amino, alkyle étant de préférence en Ci-Ce et aryle désignant un groupe aromatique cyclique hydrocarboné de préférence en Ce-C13 tel que phényle ; des exemples en sont éthylamino, phénylamino ; - amidofonctionnels tels que alkylcarbonylamino où alkyle est de préférence en Ci-Ce ; des exemples en sont méthylacétamido. A titre d'exemples concrets de"motifs D"on peut citer : (CH3hSiO ; CH3 (CH=CH2) SiO ; CH3 (CeH5) SiO ; (C6H5)2SiO ; CH3 (CH2-CH2-CH2OH) SiO. A titre d'exemples concrets de"motifs M", on peut citer : (CH3) 3Si01/2 ; (CH3) (OH) Si01l2 ; (CH3h (CH=CH2) Si01/2 ; (OCH3) 3SiO1/2 : [O-C (CH3) =CH2hSi01/2. [ON=C (CH3) 3SiO, 2 ; (NH-CH3)3SiO1/2 ; (NH-CO-CH3)3SiO1/2. A titre d'exemples concrets de"motifs T", on peut citer : CH3SiO3/2 ; (CH=CH2) Si03/2. Lorsque les silicones contiennent des radicaux R réactifs et/ou polaires (tels que OH, vinyle, allyle, héxényle, aminoalkyles....), ces derniers ne représentent généralement pas plus de 5% du poids de la silicone, et de préférence pas plus de 1% du poids de la silicone. Peuvent être utilisés de préférence des huiles volatiles comme l'hexaméthyldisiloxane, l'octaméthyldisiloxane, le décaméthyltétrasiloxane, le dodécaméthylpentasiloxane, le tétradécaméthylhexasiloxane, l'hexadécaméthylhexa siloxane ; l'heptaméthyl-3[triméthyl-silyl)oxy]trisiloxane, l'hexaméthyl-3, 3 bis [ (triméthyi- silyl) oxy] trisiloxane ; l'hexaméthylcyclotrisiloxane, l'octaméthyl l'octaméthylcyclotétrasiloxane, le décaméthylcyclopentasiloxane, le dodécaméthylcyclohexasiloxane, le pentaméthyl[(tri- méthylsilyl) oxy] cyclotrisiloxane. On peut de même mettre en oeuvre des silicones non volatiles comme les huiles et gommes polydiméthylsiloxanes et a, m-bis (hydroxy) polydiméthylsiloxanes ainsi que les gommes polydiméthylsiloxanes, polyphénylméthylsiloxane et a, co-bis (hydroxy) poly diméthylsiloxanes peuvent de même être utilisés. On préfère plus particulièrement les huiles a, co-bis (triméthyl) polydiméthyl siloxane, les huiles a, M-bis (hydroxy) polydiméthyl siloxane. A titre représentatif de silicones convenant tout particulièrement à la présente invention, on peut notamment citer les silicones de type polydiméthylsiloxane (diméthicone) et diphényldiméthicone. Enfin, la phase organique peut comprendre une quantité d'eau qui ne dépasse pas la limite de solubilité de l'eau dans ladite phase organique (à une température comprise entre 20 C et la température de préparation de l'émulsion). La phase organique peut en outre comprendre au moins une matière active. Lesdites matières actives se présentent sous forme liquide, soluble dans la phase organique, solubilisée dans un solvant organique miscible dans la phase organique, ou encore sous la forme d'un solide en dispersion dans ladite phase. Plus particulièrement, les matières actives sont telles que leur solubilité dans l'eau ne dépasse pas 10 % en poids entre 20 C et la température de préparation de l'émulsion. En outre, les matières actives présentent de préférence une température de fusion inférieure ou égale à 100 C, plus particulièrement inférieure ou égale à 80 C. A titre d'exemple de matières actives dans le domaine de la cosmétique on peut citer les huiles silicones appartenant par exemple à la famille des diméthicones ; les vitamines lipophiles, comme la vitamine A. Dans le domaine du papier, on peut citer à titre d'exemples les résines de collage et d'hydrofugation, telles que le dimère d'alkylcétène (AKD) ou l'anhydride alcényle succinique (ASA). Dans le domaine de la détergence, on peut mentionner en tant que matières actives possibles les antimousses silicones. Dans le domaine de l'agrochimie, les matières actives phytosanitaires peuvent être choisies parmi la famille des a-cyano-phénoxybenzyl carboxylates ou des a- cyano-halogénophénoxy-carboxylates, la famille des N-méthylcarbonates comprenant des substituants aromatiques, les matières actives telles que Aldrin, Azinphos-methyl, Benfluralin, Bifenthrin, Chlorphoxim, Chlorpyrifos, Fluchloralin, Fluroxypyr, Dichlorvos, Malathion, Molinate, Parathion, Permethrin, Profenofos, Propiconazole, Prothiofos, Pyrifenox, Butachlor, Metolachlor, Chlorimephos, Diazinon, Fluazifop-P-butyl, Heptopargil, Mecarbam, Propargite, Prosulfocarb, Bromophos-ethyl, Carbophenothion, Cyhalothrin. Il est de même possible d'utiliser des matières actives telles que celles entrant dans la composition de lubrifiants pour le travail ou la déformation des matériaux. La matière active est habituellement une huile, un dérivé d'une huile ou encore un ester d'acide gras. La matière active peut aussi être choisie parmi les solvants organiques ou les mélanges de tels solvants pas ou peu miscibles dans l'eau, comme notamment ceux mis en oeuvre pour le nettoyage ou le décapage, tels que les coupes pétrolières aromatiques, les composés terpéniques comme les D-ou L-limonènes, ainsi que les solvants comme le Sotvesso. Conviennent aussi comme solvants, les huiles hydrocarbonées comme l'huile de vaseline, et les solvants chlorés, les diesters d'alkyle en C1-C4 d'au moins un diacide aliphatique en C4-C6. On met en oeuvre plus particulièrement des mélanges d'esters de diacides qui sont des esters dérivés essentiellement des acides adipique, glutarique et succinique, les groupes alkyles de la partie ester étant surtout choisis parmi les groupes méthyle et éthyle, mais pouvant être également propyle, isopropyl, butyle, n-butyl et isobutyl ; l'anisol ; la nméthylpyrrolidone ; le diméthylsulfoxyde ; les cétones comme la cyclopentanone, la méthylisobutylcétone ; les polyalkylène glycols, comme le polyéthylène glycol 400, le polypropylène glycol 400. Au cas où la phase organique comprend une ou plusieurs matières actives hydrophobes différentes de la phase organique, leur teneur représente plus particulièrement 10 à 50 % en poids de ladite phase organique interne. Enfin, la phase organique elle-même, telle qu'elle a été décrite auparavant, peut être considérée comme matière active hydrophobe. En outre, la phase aqueuse externe peut comprendre au moins un tensioactif et/ou au moins un polymère amphiphile externes. Plus particulièrement, les tensioactifs et polymères satisfont la règle de Bancroft énoncée plus haut. Selon une première variante, le tensioactif et/ou polymère amphiphile externes sont choisis parmi les tensioactifs non ioniques, les polymères amphiphiles non ioniques, éventuellement associé (s) à au moins un tensioactif anionique et/ou au moins un polymère amphiphile anionique. Selon cette première variante, la teneur totale en tensioactif (s) et/ou polymère (s) amphiphile (s) externe est comprise entre 0,5 et 10 % en poids, de préférence entre 1 et 5 % en poids, par rapport à l'émulsion inverse ; la quantité en tensioactif et/ou polymère amphiphile anioniques, s'ils sont présents, représente 0,5 à 5 % en poids, de préférence 0,5 à 2 % en poids, par rapport au poids de tensioactif et/ou polymère amphiphile non ioniques. En ce qui concerne les tensioactifs non ioniques polyalcoxylés, on utilise des composés pour lesquels le nombre de motifs alcoxylés, plus particulièrement éthoxylés et/ou propoxylés, est tel que la valeur de HLB soit supérieure ou égale à 10. A titre illustratif, conviennent, seuls ou en mélange, les tensioactifs suivants, : les alcools gras alcoxylés tes triglycérides alcoxylés - les acides gras alcoxylés les esters de sorbitan alcoxylés - les amines grasses alcoxylées les di (phényl-1 éthyl) phénols alcoxylés - les tri (phényl-1 éthyl) phénols alcoxylés - les alkyls phénols alcoxylés. Les alcools gras alcoxylés comprennent généralement de 6 à 22 atomes de carbone, les motifs alcoxylés étant exclus de ces nombres. Les triglycérides alcoxylés peuvent être des triglycérides d'origine végétale ou animale. Les esters de sorbitan alcoxylés sont des esters du sorbitol cyclisés d'acide gras comprenant de 10 à 20 atomes de carbone comme l'acide laurique, l'acide stéarique ou l'acide oléïque. Les amines grasses alcoxylées ont généralement de 10 à 22 atomes de carbone, les motifs alcoxylés étant exclus de ces nombres. Les alkylphénols alcoxylés ont généralement un ou deux groupes alkyles, linéaires ou ramifiés, ayant 4 à 12 atomes de carbone. A titre d'exemple on peut citer notamment les groupes octyle, nonyle ou dodécyle. En ce qui concerne les polymères amphiphiles non ioniques, on utilise de préférence des composés polyalcoxylés, comprenant au moins deux blocs, l'un d'eux étant hydrophile, l'autre hydrophobe ; l'un au moins des blocs comprenant des motifs polyalcoxylés, plus particulièrement polyéthoxylés et/ou polypropoxylés. Ce qui a été indiqué auparavant dans le cadre de la description des monomères hydrophiles non ioniques et des monomères hydrophobes utilisables pour la préparation des copolymères à blocs entrant dans la composition de l'émulsion, reste valable et ne sera pas repris ici. A titre d'exemples de polymères de ce type, on peut citer entre autres les polymères triblocs polyéthylène glycol/polypropylène glycol/polyéthylène glycol. De tels polymères sont bien connus et sont notamment commercialisés sous les marques Pluronic (commercialisé par BASF), Arlatone (commercialisé par ICI). Selon un autre mode de réalisation, le polymère amphiphile non ionique est un polymère amphiphile à blocs, obtenu par polymérisation d'au moins un monomère hydrophile non ionique et d'au moins un monomère hydrophobe, la proportion et la nature desdits monomères étant telles que le polymère résultant vérifie les conditions de la règle de Bancroft. Ces polymères amphiphiles comprennent de plus au moins un bloc hydrophobe et au moins un bloc hydrophile non ionique. Au cas où ledit polymère comprend au moins trois blocs, et plus particulièrement trois blocs, le polymère est avantageusement linéaire. En outre, les blocs hydrophiles se trouvent plus particulièrement aux extrémités. Au cas où les polymères comprennent plus de trois blocs, ces derniers sont de préférence sous la forme de polymères greffés ou peignes. Les listes des monomères hydrophiles non ioniques, des monomères hydrophobes non ioniques, de même que les diverses méthodes de préparation, citées dans le cadre de la description des polymères amphiphiles à blocs, peuvent être reprise dans le cas des polymères selon cette variante. Toutefois les monomères hydrophiles préférés sont l'acrylamide et le méthacrylamide, seuls ou en mélange, ou sous la forme de macromonomères ; les monomères préférés sont les esters de l'acide acryliques avec les alcools linéaires ou ramifiés en C1-C4 tels que l'acrylate de méthyle, d'éthyle, de propyle et de butyle, les esters vinyliques comme l'acétate de vinyle, le styrène, l'a-méthylstyrène. Le tensioactif et/ou polymère amphiphile non ioniques qui viennent d'être décrits peuvent être associés à au moins un tensioactif et/ou polymère amphiphile anioniques, parmi lesquels peuvent être utilisés, seuls ou en mélanges : tes alkylesters sulfonates, par exemple de formule R-CH (S03M)-COOR', où R représente un radical alkyle en Cs-Czo, de préférence en Clo-Clr,, R'un radical alkyle en Ci-Ce, de préférence en C1-C3 et M un cation alcalin (sodium, potassium, lithium), ammonium substitué ou non substitué (méthyl-, diméthyl-, triméthyl-, tétraméthylammonium, diméthylpipéridinium...) ou dérivé d'une alcanolamine (monoéthanolamine, diéthanolamine, triéthanolamine...). On peut citer tout particulièrement les méthyl ester sulfonates dont le radical R est en C14-C16 ; les alkylbenzènesulfonates, plus particulièrement en C9-C2o, les alkylsulfonates primaires ou secondaires, notamment en Ca-C22, les alkylglycérol sulfonates ; les alkylsulfates par exemple de formule ROS03M, où R représente un radical alkyle ou hydroxyalkyl en CWC24, de préférence en C12-C2O ; M représentant un atome d'hydrogène ou un cation de même définition que ci-dessus, ainsi que leurs dérivés polyalcoxylés (éthoxylés et/ou propoxylés), comme par exemple le dodécylsulfate de sodium ; - les alkyléthersulfates par exemple de formule RO (CH2CH2O) nS03M où R représente un radical alkyle ou hydroxyalkyle en C1O-C24, de préférence en C12-C2O ; M représentant un atome d'hydrogène ou un cation de même définition que ci-dessus, n variant généralement de 1 à 4, ainsi que leurs dérivés polyalcoxylés (éthoxylés et/ou propoxylés), comme par exemple le laurylethersulfate avec n = 2. -les alkylamides sulfates, par exemple de formule RCONHR'OS03M où R représente un radical alkyle en C2-C22, de préférence en C6-C20, R'un radical alkyle en C2-C3, M représentant un atome d'hydrogène ou un cation de même définition que ci-dessus, ainsi que leurs dérivés polyalcoxylés (éthoxylés et/ou propoxylés) ; - les sels d'acides gras saturés ou insaturés, par exemple comme ceux en C8-C24, de préférence en C14-C2O. les N-acyl N-alkyltaurates, les alkyliséthionates, les alkylsuccinamates et alkylsulfosuccinates, les monoesters ou diesters de sulfosuccinates, les N-acyl sarcosinates, les polyéthoxycarboxylates ; et - les phosphates esters d'alkyle et/ou d'alkyléther et/ou d'alkylaryléther. Il est précisé qu'au cas où une espèce anionique (tensioactif) est mise en contact du copolymère à blocs, que ce soit lors de la préparation de l'émulsion, après que celleci soit fabriquée ou encore lors de la préparation de la formulation dans laquelle l'émulsion est introduite, le copolymère à blocs et l'espèce anionique sont de nature telle et utilisés en concentration telle qu'il sont compatibles. Le terme compatible signifie qu'il n'y a pas de séparation macroscopique de phase à 20 C au bout d'une heure. Parmi les polymères anioniques susceptibles d'être employés, on peut citer tout particulièrement les polymères à blocs, de préférence diblocs ou triblocs, obtenus par polymérisation d'au moins un monomère hydrophile anionique, éventuellement d'au moins un monomère hydrophile non ionique, et d'au moins un monomère hydrophobe. Là encore, le choix des monomères et leurs proportions respectives sont telles que le polymère résultant vérifie les conditions de la règle de Bancroft. Les monomères hydrophiles non ioniques, anioniques, les monomères hydrophobes ainsi que les modes de synthèse cités dans le cadre de la description des polymères amphiphiles internes peuvent être mis en oeuvre pour l'obtention des polymères amphiphiles externes selon cette variante. On pourra donc s'y référer. Une deuxième variante de l'invention consiste à mettre en oeuvre en tant que tensioactif et/ou polymère amphiphile externe, un ou plusieurs polymères amphiphiles anioniques éventuellement associés à au moins un tensioactif anionique ; la teneur totale en polymère amphiphile et/ou tensioactif anioniques est comprise entre 0,5 et 10 % en poids, de préférence entre 1 et 5 % en poids, par rapport à l'émulsion inverse. On pourra se reporter aux listes indiquées pour la première variante de tensioactifs et/ou polymères externes pour ce qui concerne les tensioactifs et/ou polymères conformes à cette variante. Par ailleurs, le rapport pondéral phase organique/phase aqueuse est plus particulièrement compris entre 0,1/99, 9 et 90/10. Conformément à un deuxième mode de réalisation de l'invention, le copolymère à blocs qui vient d'être décrit est utilisé comme aide au dépôt d'une émulsion multiple. Selon ce mode de réalisation de l'invention, une première variante a pour objet des émulsions multiples comprenant une phase aqueuse interne dispersée dans la phase organique, l'émulsion inverse (ensemble de la phase aqueuse interne et de la phase organique), étant dispersée dans la phase aqueuse. De plus, la phase aqueuse interne et la phase organique comprennent au moins un tensioactif et/ou au moins un polymère amphiphile internes. La phase aqueuse interne peut comprendre éventuellement au moins une matière active hydrophile. Cette matière active hydrophile peut se présenter sous une forme liquide ; sous une forme solubilisée dans un solvant miscible à l'eau comme l'éthanol, le propylène glycol, le glycérol ; ou encore sous une forme solide. La teneur en matière active hydrophile est plus particulièrement comprise entre 0,1 et 50 % en poids de la phase aqueuse interne, et de préférence comprise entre 0,1 et 20 % en poids de la phase aqueuse interne. A titre d'exemple de matières actives utilisables dans le domaine de la cosmétique, on peut citer les substances qui ont un effet cosmétique, un effet thérapeutique ou toute autre substance utilisable pour le traitement de la peau et du cheveu. Ainsi, on peut utiliser, en tant que matière active des agents conditionneurs de la peau et du cheveu, comme notamment les polymères comprenant des ammonium quaternaires qui peuvent éventuellement être engagés dans des hétérocycles (composés du type des quaternium, polyquaternium, etc. ). , des agents humectants ; des agents fixants (styling) qui sont plus particulièrement choisis parmi des polymères (homo-, co-ou ter-polymères par exemple acrylamide, acrylamide/acrylate de sodium, polystyrène sulfonate, etc.), les polymères cationiques, la polyvinylpyrrolidone, l'acétate de polyvinyl, etc. Il est de même possible d'utiliser des agents colorants ; des agents astringents, utilisables dans les déodorants et qui sont plus particulièrement des sels d'aluminium, de zirconium ; des agents antibactériens ; des agents anti-inflammatoires, des agents anesthésiants, des filtres solaires, etc. On peut aussi citer les a-et p-hydroxyacides, comme les acides citrique, lactique, glycolique, salicylique ; les acides dicarboxyliques de préférence insaturés et comprenant 9 à 16 atomes de carbone comme l'acide azélaique ; la vitamine C et ses dérivés, notamment les dérivés glycosylés et phosphatés ; les biocides notamment cationiques (Glokill PQ, Rhodoquat RP50, commercialisés par Rhodia Chimie), comme matières actives convenables dans les formulations cosmétiques. A titre de matières actives convenables dans le domaine de la fabrication du papier, on peut citer notamment le chlorure de calcium, l'acide chlorhydrique. Conformément à un mode de réalisation particulièrement avantageux, la phase aqueuse interne peut comprendre au moins un additif choisi parmi les sels tels que les halogénures de métaux alcalins ou alcalino-terreux (comme le chlorure de sodium, le chlorure de calcium), ou les sulfates de métaux alcalin ou alcalino-terreux (comme le sulfate de sodium), ou leurs mélanges. A titre d'additif possible de la phase aqueuse interne, on peut aussi citer les sucres, comme le glucose par exemple, ou encore les polysaccharides, comme notamment le dextran, ou leurs mélanges. La concentration en additif du type sel, lorsque ce dernier est présent, est plus particulièrement comprise entre 0,05 et 1 molli, de préférence 0,1 à 0,4 molll. La concentration en additif du type sucre et/ou polysaccharide est telle que la pression osmotique de la phase aqueuse interne comprenant le sucre et/ou polysaccharide correspond à la pression osmotique d'une phase aqueuse interne comprenant 0,05 à 1 molli de sel. Pour ce qui concerne la phase organique, et plus particulièrement sa nature ainsi que celle de la ou des matières actives qu'elle peut comprendre, on pourra se reporter à ce qui a été décrit à ce sujet dans la partie de la description relative aux émulsions simples. Comme indiqué auparavant, la phase organique et la phase aqueuse interne comprennent au moins un tensioactif et/ou polymère amphiphile internes. Selon une première possibilité, ledit tensioactif et/ou polymère satisfont à la règle de Bancroft. En d'autres termes, la fraction du tensioactif ou du polymère soluble dans la phase continue de l'émulsion inverse est supérieure à la fraction soluble dans la dispersée de l'émulsion inverse. Plus particulièrement, le tensioactif et/ou polymère amphiphiles sont choisis parmi les tensioactifs non ioniques et/ou les polymères amphiphiles à blocs, A titre d'exemples de tensioactifs non ionique susceptibles d'entrer dans la composition de l'émulsion inverse, on peut citer, seuls ou en mélange, les tensioactifs choisis parmi : - les alcools gras alcoxylés - les mono-, di-et triglycérides alcoxylés - les acides gras alcoxylés - les esters de sorbitan éventuellement alcoxylés - les amines grasses alcoxylées - les di (phényl-1 éthyl) phénols alcoxylés - les tri (phényl-1 éthyl) phénols alcoxylés - les alkyls phénols alcoxylés le nombre de motifs alcoxylés (éthoxylés, propoxylés, butoxylés) est tel que la valeur de HLB soit inférieure ou égale à 8. Quant au polymère amphiphile à blocs, celui-ci comprend au moins deux blocs, dont l'un au moins est un bloc hydrophobe et l'un au moins est un bloc hydrophile neutre, anionique ou cationique. Au cas où le polymère amphiphile comprend au moins trois blocs, et plus particulièrement trois blocs, le polymère est de préférence linéaire. En outre, les blocs hydrophobes se trouvent plus particulièrement aux extrémités. Au cas où les polymères comprennent plus de trois blocs, ces derniers sont de préférence sous la forme de polymères greffés ou peignes. Ces polymères amphiphiles internes peuvent être synthétisés en mettant en oeuvre les méthodes de polymérisation mentionnées dans le cadre de la description du copolymère à blocs., et l'on pourra de plus se reporter aux diverses listes de monomères hydrophobes non ioniques, hydrophiles non ioniques, cationiques détaillées à cette occasion. A titre de monomère hydrophobes non ioniques, on peut notamment citer : - les esters des acides mono-ou poly-carboxyliques, linéaires, ramifiés, cycliques ou aromatiques, comprenant au moins une insaturation éthylénique, - les esters d'acides carboxyliques saturés comprenant 8 à 30 atomes de carbone, éventuellement porteurs d'un groupement hydroxyle ; - tes nitrites ap-éthyténiquement insaturés, les éthers vinyliques, les esters vinyliques, les monomères vinylaromatiques, les halogénures de vinyle ou de vinylidène, - les monomères hydrocarbonés, linéaires ou ramifiés, aromatiques ou non, comprenant au moins une insaturation éthylénique, - les monomères de type siloxane cyclique ou non, les chlorosilanes ; - l'oxyde de propylène, l'oxyde de butylène ; seuls ou en mélanges, ainsi que les macromonomères dérivant de tels monomères. Pour ce qui a trait aux monomères hydrophiles non ioniques, conviennt notamment l'oxyde d'éthylène ; les amides des acides mono-ou poly-carboxyliques, linéaires, ramifiés, cycliques ou aromatiques, comprenant au moins une insaturation éthylénique ou dérivés, comme le (méth) acrylamide, le N-méthylol (méth) acrylamide ; les esters hydrophiles dérivant de l'acide (méth) acrylique comme par exemple le (méth) acrylate de 2-hydroxyéthyle ; les esters vinyliques permettant d'obtenir des blocs alcool polyvinylique après hydrolyse, comme l'acétate de vinyle, le Versatate&commat; de vinyle, le propionate de vinyle ; les monomères du type des sucres comme les osides, les polyholosides fortement dépolymérisés. Quant aux monomères, il speuvent être avantageusement choisis parmi : - les (méth) acrylates d'aminoalkyle, les (méth) acrylamides d'aminoalkyl ; - les monomères comprenant au moins une fonction amine secondaire, tertiaire ou quaternaire, ou un groupe hétérocyclique contenant un atome d'azote, aromatique ou non, la vinylamine, l'éthylène imine ; les sels d'ammonium de diallyldialkyl ; seuls ou en mélanges, ou les sels correspondants, ainsi que les macromonomères dérivant de tels monomères. Ces monomères ont été décrits auparavant, et l'on pourra se reporter aux listes. En ce qui concerne les monomères hydrophiles anioniques à partir desquels ces polymères amphiphiles internes peuvent être obtenus, on peut mentionner, par exemple les monomères comprenant au moins une fonction carboxylique, sulfonique, sulfurique, phosphonique, phosphorique, sulfosuccinique, ou les sels correspondants. Plus particulièrement, les monomères sont choisis parmi : - les acides mono-ou poly-carboxyliques linéaires, ramifiés, cycliques ou aromatiques, les dérivés N-substitués de tels acides ; les monoesters d'acides polycarboxyliques, comprenant au moins une insaturation éthylénique ; - les acides vinyl carboxyliques linéaires, ramifiés, cycliques ou aromatiques ; - les aminoacides comprenant une ou plusieurs insaturations éthyléniques ; seuls ou en mélanges, leurs précurseurs, leurs dérivés sulfoniques ou phosphoniques, ainsi que les macromonomères dérivant de tels monomères ; les monomères ou macromonomères pouvant être sous la forme de sels. A titre d'exemples de monomères anioniques, on peut citer sans intention de s'y limiter : - l'acide acrylique, l'acide méthacrylique, l'acide fumarique, l'acide itaconique, l'acide citraconique, l'acide maléique, l'acide acrylamido glycolique, l'acide 2-propène 1- sulfonique, l'acide méthallyl sulfonique, l'acide styrène sulfonique, l'acide a- acrylamido méthylpropane sulfonique, le 2-sulfoéthylène méthacylate, l'acide sulfopropyl acrylique, l'acide bis-sulfopropyl acrylique, l'acide bis-sulfopropyl méthacrylique, l'acide sulfatoéthyl méthacrylique, le monoester phosphate d'acide hydroxyéthyl méthacrylique, ainsi que les sels de métal alcalin, comme le sodium, le potassium, ou d'ammonium ; - l'acide vinyl sulfonique, l'acide vinylbenzène sulfonique, l'acide vinyl phosphonique, l'acide vinylidène phosphorique, l'acide vinyl benzoïque, ainsi que les sels de métal alcalin, comme le sodium, le potassium, ou d'ammonium ; te N-méthacrytoyt atanine, te N-acrytoyt-hydroxy-giycine ; seuls ou en mélanges, ainsi que les macromonomères dérivant de tels monomères. On ne sortirait pas du cadre de la présente invention en mettant en oeuvre des monomères précurseurs de ceux qui viennent d'être cités. En d'autres termes, ces monomères présentent des motifs qui, une fois incorporés dans la chaîne polymère, peuvent être transformés, notamment par un traitement chimique tel que l'hydrolyse, pour redonner les espèces anioniques précitées. Par exemple, les monomères totalement ou partiellement estérifiés des monomères précités peuvent être mis en oeuvre pour être, par la suite, hydrolysés totalement ou en partie. De préférence, les polymères amphiphiles internes présentent une masse molaire en poids inférieure ou égale à 100000 g/mol, plus particulièrement comprise entre 1000 et 50000 g/mol, de préférence entre 1000 et 20000 g/mol. Il est précisé que les masses molaires en poids indiquées ci-dessus sont des masses molaires théoriques, évaluées en fonction des quantités respectives des monomères introduites lors de la préparation desdits polymères. De préférence, on met en oeuvre un polymère amphiphile à bloc de type non ionique. A titre d'exemple de polymère amphiphile à blocs convenant à la mise en oeuvre de l'invention, on peut citer les polymères triblocs polyhyd roxystéa rate-polyéthylène glycol-polyhydroxystéarate (les produits de la gamme Arlacel de ICI en sont un exemple), les polymères à blocs polydiméthylsiloxane greffé polyéther polyalkyl (comme les produits de la marque Tegopren commercialisé par Goldschmidt). Selon une deuxième possibilité, on met en oeuvre, comme tensioactif interne, au moins un tensioactif cationique. Dans le cas de cette deuxième variante, le tensioactif interne ne satisfait pas la règle de Bancroft précédemment énoncée. En effet, le tensioactif cationique est soluble dans la phase dispersée et non dans la phase continue de l'émulsion inverse. Parmi les tensioactifs cationiques convenables, on peut notamment utiliser les amines grasses aliphatiques ou aromatiques, les amides gras aliphatiques, les dérivés d'ammonium quaternaire (Rhodoquat RP50 de Rhodia Chimie). Enfin, une troisième variante de l'invention consiste à combiner les deux possibilités qui viennent d'être détaillées. Quelle que soit la variante retenue, la teneur totale en tensioactif et/ou polymère amphiphile internes représente plus particulièrement de 0,1 à 10 % en poids, de préférence de 2 à 10 % en poids par rapport à la phase aqueuse interne. En outre, l'émulsion inverse présente plus particulièrement un rapport pondéral phase aqueuse interne/phase organique compris entre 10/90 et 90/10. De préférence, un rapport pondéral phase aqueuse/phase organique est compris entre 30/70 et 80/20. Ainsi que cela a déjà été mentionné, l'ensemble phase aqueuse interne et phase organique est dispersé dans une phase aqueuse. Ladite phase aqueuse peut éventuellement comprendre au moins une matière active. On pourra se référer à ce qui a été indiqué auparavant concernant la nature et la quantité de matière active soluble en phase aqueuse. En outre, l'émulsion qui vient d'être décrite peut éventuellement comprendre au moins un tensioactif et/ou au moins un polymère amphiphile externe. Là encore, ce qui a été détaillé concernant la nature du tensioactif/polymère amphiphile, les diverses variantes et les teneurs respectives, dans le cadre de la phase aqueuse d'une émulsion simple, est valable dans le cas de cette variante, et l'on pourra s'y reporter. En outre, la phase aqueuse externe peut comprendre au moins un additif dont l'un des rôles est d'équilibrer les pressions osmotiques de la phase aqueuse externe et de la phase aqueuse interne de l'émulsion multiple. Parmi les additifs envisageables, on peut citer les sels choisis parmi les halogénures de métaux alcalins ou alcalino-terreux (comme le chlorure de sodium, le chlorure de calcium), au moins un sulfate de métal alcalin ou alcalino-terreux (comme le sulfate de sodium) ou leurs mélanges ; les sucres (glucose par exemple), ou encore les polysaccharides (notamment le dextran) ou leurs mélanges. La phase aqueuse externe peut comprendre une combinaisons de tous ces additifs. Les concentrations en sel, en sucre et/ou en polysaccharide sont telles que les pressions osmotiques des phases aqueuses externe et interne sont équilibrées. Selon une variante avantageuse de la présente invention, la phase aqueuse de l'émulsion peut comprendre au moins un polymère épaississant. Ce polymère a pour effet d'éviter le crémage et/ou la sédimentation de l'émulsion finale. A titre d'illustration, on peut utiliser des polymères épaississants extraits de végétaux et éventuellement modifiés, tels que les carraghénannes, les alginates, les carboxyméthyl celluloses, les méthylcelluloses, les hydroxypropyl celluloses, les hydroxyéthyl celluloses, les gellanes. On peut de même employer des polymères épaississants du type des polysaccharides d'origine animale, végétale, bactérienne, on peut citer à titre d'exemple non limitatif, la gomme xanthane, le guar et dérivés (tels que l'hydroxypropyl guar par exemple), les polydextrose, ou leurs combinaisons. Lorsqu'il est présent, la teneur en polymère épaississant est plus particulièrement comprise entre 0,1 et 2 % en poids par rapport à la phase aqueuse, de préférence entre 0,1 et 0,5 % en poids par rapport à la phase aqueuse. Le rapport pondéral de l'ensemble (phase aqueuse interne et phase organique)/ phase aqueuse représente 0. 1%/99. 9% à 90/10. Selon ce mode de réalisation de l'invention dans lequel l'émulsion se trouve sous la forme d'une émulsion multiple, une deuxième variante a pour objet des émulsions multiples comprenant une phase organique interne dispersée dans la phase organique, l'ensemble de la phase organique interne et de la phase organique étant dispersé dans la phase aqueuse. De plus, la phase organique interne et la phase organique comprennent au moins un tensioactif et/ou au moins un polymère amphiphile interne. Ce qui a été indiqué précédemment dans le texte, concernant la nature des phases organiques reste valable et en sera pas repris ici. Il est simplement précisé que la phase organique et la phase organique interne sont choisies de telle façon qu'elles ne soient pas ou peu miscibles entre elles. Ainsi, la nature de ces deux phases est choisie de telle sorte que la solubilité de l'une dans l'autre ne dépasse pas 10 % en poids à une température comprise entre 20 C et la température de préparation de l'émulsion. De préférence selon ce mode de réalisation, l'une des deux phases organiques est une phase silicone. De préférence, la phase silicone est la phase organique. Par ailleurs, optionnellement, au moins l'une des phases organique et organique interne peut comprendre au moins une matière active. La description relative à la nature et à la teneur de matière actives de ce type, entrant dans la composition de la phase organique d'une émulsion simple peut être reprise ici. L'émulsion phase organique interne/phase organique comprend au moins un polymère stabilisant interne. Plus précisément, ledit polymère stabilisant remplit les conditions de la règle de Bancroft définie auparavant. Il est précisé à titre simplement indicatif, que la masse molaire en nombre du copolymère est inférieure ou égale à 100000 g/mol, plus particulièrement comprise entre 1000 et 50000 g/mol. La masse molaire en nombre est ici donnée avec une valeur absolue, et peut être avantageusement déterminée par chromatographie par exclusion stérique couplée à la méthode MALLS. De manière avantageuse, si chacun des blocs du copolymère représentait un polymère (même taille et composition que les blocs), alors les monomères constituant chacun des blocs seraient choisis de telle sorte que chaque polymère soit soluble, dans les conditions de température et de concentrations mentionnées ci-dessus, soit dans la phase organique interne (pour le polymère dérivant des blocs solubles dans cette phase) soit dans la phase organique (pour le polymère dérivant des blocs solubles dans cette phase). Plus particulièrement, la fraction du copolymère qui est soluble dans la phase silicone dérive d'un polysiloxane pouvant être choisi parmi les silicones listées dans le cadre des composés utilisables en tant que phase organique silicone. De préférence, le polysiloxane est porteur de fonctions réactives, comme les fonctions-OH,-NH2, entre autres. En ce qui concerne la fraction soluble dans la phase organique non silicone, celleci dérive, de préférence, de la polymérisation d'au moins un monomère choisi parmi les monomères suivants : - les esters des acides mono-ou poly-carboxyliques, linéaires, ramifiés, cycliques ou aromatiques, comprenant au moins une insaturation éthylénique ; - les nitriles ap-éthyléniquement insaturés, les éthers vinyliques, les esters vinyliques, les monomères vinylaromatiques, les halogénures de vinyle ou de vinylidène ; - les monomères hydrocarbonés, linéaires ou ramifiés, aromatiques ou non, comprenant au moins une insaturation éthylénique ; seuls ou en mélanges, ainsi que les macromonomères dérivant de tels monomères. Il est à noter que la fraction du copolymère qui est soluble dans cette phase non silicone peut être obtenue à partir des monomères précités, combinés à des monomères de nature chimique différente, comme par exemple des monomères hydrophiles, non ionique ou ioniques. Selon un mode de réalisation avantageux, le copolymère est un copolymère linéaire à blocs, de préférence, comprenant au moins trois blocs. Les copolymères utilisables peuvent être obtenus, de manière avantageuse, par voie radicalaire, de préférence contrôlée. De préférence, on peut obtenir de tels polymères en mettant en oeuvre un procédé de préparation par activation thermique de copolymères hybrides silicones et organiques comprenant des motifs (1) : dans lesquels : - x est égal à 0, 1, 2 ou 3, y est égal à 0, 1, 2 ou 3 avec 2 (x+y) carbone, substituée éventuellement sur la partie aryle par des halogènes, des alkyles et/ou des alkoxyles contenant 1 à 3 atomes de carbone, e les symboles U, identiques ou différents, représentent (il) : dans lequel : - x'= 1,2, 3 ou 4 en fonction de la valence de Z, - Z, identiques ou différents, représentent un atome de carbone, soufre, oxygène, phosphore, azote et/ou une valence libre, - R 1, identiques ou différents, représentent : - un groupe (i) alkyle, acyle, aryle, alcène ou alcyne éventuellement substitué, - un cycle (ii) carboné, saturé ou non, éventuellement substitué et/ou aromatique, et/ou - un hétérocycle (iii), saturé ou non, éventuellement substitué, - ces radicaux (i), (ii) et (iii) pouvant être substitués avantageusement par : des groupes phényles substitués, des groupes aromatiques substitués, ou des groupes : alkoxycarbonyle, aryloxycarbonyle (-COOR), carboxy (- COOH), acyloxy (-02CR), carbamoyle (-CONR5 2), cyano (-CN), alkylcarbonyle, alkylarylcarbonyle, arylcarbonyle, arylalkylcarbonyle, phtalimido, maleïmido, succinimido, amidino, guanidimo, hydroxy (-OH), 5 5 amino (-NR52), halogène, allyle, époxy, alkoxy (-OR5), S-alkyle, S-aryle, des groupes présentant un caractère hydrophile ou ionique tels que les sels alcalins d'acides carboxyliques, les sels alcalins d'acide sulfonique, les chaînes polyoxyde d'alkylène (POE, POP), les substituants cationiques (sels 5 d'ammonium quaternaires), R5, identiques ou différents, représentant un groupe alkyle ou aryle, et/ou une chaîne polymère, - un groupement (iv) de formule -CnF (2n+1) avec n compris entre 1 et 20, - un groupement (v) de formule suivante : dans laquelle : - R6, R7, identiques ou non, sont choisis parmi un groupe halogène, -N02,-S03Ro,-NCO,-CN,-OR'o,-SR'O,-N (R'0) 2,-COOR'o, -02CR'O,-CON (Rl") 2,-NCO (R'0) 2 et-CnF. i) avec n compris entre 1 et 20, de préférence égal à 1 ; - avec R10 représentant : * un atome d'hydrogène, * ou un radical alkyle, alcényle, alcynyle, cycloacényle, cycloalcynyle, alkaryle, aralkyle, hétéroaryle ou aryle éventuellement condensé à un hétérocycle aromatique ou non ; ces radicaux pouvant éventuellement être substitués par : . un ou plusieurs groupes identiques ou différents, choisis parmi les atomes d'halogènes, =0, =S, -OH, alcoxy, SH, thioalcoxy, NH2, mono ou di-alkylamino, CN, COOH, ester, amide, CnF (2n+1) et/ou éventuellement interrompu par un ou plusieurs atomes choisis parmi O, S, N, P ; . ou un groupe hétérocyclique éventuellement substitué par un ou plusieurs groupes tels que définis précédemment ; . ou R6 et R 7 forment ensemble avec l'atome de carbone auquel ils sont attachés, un groupe =0, =S, un cycle hydrocarboné ou un hétérocycle ; - et R8 et R9, identiques ou différents, représentent un groupe tel que défini ci-dessus pour R1O ; ou forment ensemble une chaîne hydrocarbonée en C2-C4, éventuellement interrompue par un hétéroatome choisi parmi 0, S et N ; - V et V', identiques ou différents, représentent : H, un groupe alkyle ou un halogène, - X et X', identiques ou différents, représentent H, un halogène ou un groupe R4, OR4, 02COR4, NHCOH, OH, NH2, NHR4, N (R4) 2. (RN-'-O-, NHCOR4, C02H, C02R4, CN, CONH2, CONHR4 ou CONR42, dans lesquels R4 est choisi parmi les groupes alkyle, aryle, aralkyle, alkaryle, alcène ou organosilyle, éventuellement perfluorés et éventuellement substitués par un ou plusieurs groupes carboxyle, époxy, hydroxyle, alkoxy, amino, halogène ou sulfonique, 2 3 - R et R, identiques ou différents, représentent : - un groupe (i) alkyle, acyle, aryle, alcène ou alcyne éventuellement substitué, - un cycle (ii) carboné, saturé ou non, éventuellement substitué et/ou aromatique, - un hétérocycle (iii), saturé ou non, éventuellement substitué, - un atome d'hydrogène, des groupes : alkoxycarbonyle, aryloxycarbonyle (-COOR), carboxy (-COOH), acyloxy (-OCR), carbamoyte (-CONR). cyano (-CN), alkylcarbonyl, alkylarylcarbonyle, arylcarbonyle, arylalkylcarbonyle, phtalimido, maleïmido, succinimido, amidino, guanidimo, 5 5 hydroxy (-OH), amino (-NR52), halogène, allyle, époxy, alkoxy (-OR5), S-alkyle, S-aryle, des groupes présentant un caractère hydrophile ou ionique tels que les sels alcalins d'acides carboxyliques, les sels alcalins d'acide sulfonique, les chaînes polyoxyde d'alkylène (POE, POP), les substituants g cationiques (sels d'ammonium quaternaires), R, identiques ou différents, représentant un groupe alkyle ou aryle, et/ou une chaîne polymère, - les radicaux (i), (ii) et (iii) pouvant être substitués avantageusement par : des groupes phényles substitués, des groupes aromatiques substitués, ou des groupes : alkoxycarbonyle, aryloxycarbonyle (-COOR), carboxy (- 5 5 COOH), acyloxy (-02CR), carbamoyle (-CONR 2), cyano (-CN), alkylcarbonyle, alkylarylcarbonyle, arylcarbonyle, arylalkylcarbonyle, phtalimido, maleïmido, succinimido, amidino, guanidimo, hydroxy (-OH), amino (-NR52), halogène, allyle, époxy, alkoxy (-OR5), S-alkyle, S-aryle, des groupes présentant un caractère hydrophile ou ionique tels que les sels alcalins d'acides carboxyliques, les sels alcalins d'acide sulfonique, les chaînes polyoxyde d'alkylène (POE, POP), les substituants cationiques (sels 5 d'ammonium quaternaires), R, identiques ou différents, représentant un groupe alkyle ou aryle, et/ou une chaîne polymère, - W, identiques ou différents, représentent un radical divalent choisi parmi-0-, - NR-,-NH-,-S-, - Sp, identiques ou différents, représentent une rotule constituée d'un radical divalent organique de formule -(CH2)x"'- dans lequel x"' est compris entre 1 et 20, ce radical pouvant être substitué et/ou contenir au moins un hétéroatome, - a = 0 ou 1, - m > 1, et lorsque m > 1 les motifs unitaires répétitifs d'indice m sont identiques ou différents, procédé dans lequel on met en contact : - au moins un monomère éthyléniquement insaturé de formule (III) : - un composé silicone précurseur comprenant des motifs, identiques ou différents de formule (IV) : dans lequel : - R, x et y correspondent aux valeurs données précédemment, et le radical monovalent U'est selon la formule suivante (V) : - et un initiateur de polymérisation radicalaire. L'initiateur de polymérisation radicalaire peut être choisi parmi les initiateurs classiquement utilisés en polymérisation radicalaire. Il peut s'agir par exemple d'un des initiateurs suivants : - les peroxydes d'hydrogène, tels que l'hydroperoxyde de butyle tertiaire, l'hydroperoxyde de cumène, le t-butyl-peroxyacétate, le t-butylperoxybenzoate, le tbutylperoxyoctoate, le t-butylperoxynéodécanoate, le t-butylperoxyisobutarate, le peroxyde de lauroyle, le t-amylperoxypivalte, le t-butylperoxypivalate, le peroxyde de dicumyl, le peroxyde de benzoyle, le persulfate de potassium, le persulfate d'ammonium, - les composés azoïques tels que : le 2-2'-azobis (isobutyronitrile), le 2,2'-azobis (2butanenitrile), le 4,4'-azobis (4-acide pentanoïque), le 1, 1'-azobis (cyclohexane- carbonitrile), le 2- (t-butylazo) -2-cyanopropane, le 2, 2'-azobis [2-méthyl-N- (1, 1)- bis (hydroxyméthyl) -2-hydroxyéthyl] propionamide, le 2,2'-azobis (2-méthyl-N- hydroxyéthyl]-propionamide, le dichlorure de 2,2'-azobis (N, N'-diméthylène isobutyramidine), le dichlorure de 2,2'-azobis (2-amidinopropane), le 2,2'-azobis (N, N'- diméthylèneisobutyramide), le 2,2'-azobis (2-méthyl-N-[1, 1-bis (hydroxyméthyl) -2- hydroxyéthyl] propionamide), le 2, 2'-azobis (2-méthyl-N-[1, 1-bis (hydroxyméthyl) éthyl] propionamide), le 2, 2'-azobis [2-méthyl-N- (2-hydroxyéthyl) propionamide], le 2,2'azobis (isobutyramide) dihydrate, - les systèmes redox comportant des combinaisons telles que : les mélanges de peroxyde d'hydrogène, d'alkyle, peresters, percarbonates et similaires et de n'importe lequel des sels de fer, de sels titaneux, formaldéhyde sulfoxylate de zinc ou formaldéhyde sulfoxylate de sodium, et des sucres réducteurs ; les persulfates, perborate ou perchlorate de métaux alcalins ou d'ammonium en association avec un bisulfite de métal alcalin, tel que le métabisulfite de sodium, et des sucres réducteurs ; les persulfates de métal alcalin en association avec un acide arylphosphinique, tel que l'acide benzène phosphonique et autres similaires, et des sucres réducteurs. La quantité d'initiateur à utiliser est déterminée de manière à ce que la quantité de radicaux générés soit d'au plus 20 % en mole par rapport à la quantité de composé précurseur silicone (IV), de préférence d'au plus 5 % en mole. Comme monomère éthyléniquement insaturé, on utilise ceux qui ont été cités précédemment pour définir la fraction du copolymère soluble dans la phase oragnique non silicone. Précisons en outre que le butadiène et le chloroprène correspondent au cas où a = 1 dans la formule (1) et (III), Pour la préparation des copolymères hybrides de formule (1) pour lesquels X = H et X'= NH2, on utilise de préférence à titre de monomères éthyléniquement insaturés les amides de la vinylamine, par exemple le vinylformamid ou le vinylacétamide. Puis le copolymère obtenu est hydrolysé à pH acide ou basique. Pour la préparation des copolymères hybrides de formule (1) pour lesquels X = H et X'= OH, on utilise de préférence à titre de monomères éthyléniquement insaturés les esters vinyliques d'acide carboxylique, comme par exemple l'acétate de vinyle. Puis le copolymère obtenu est hydrolysé à pH acide ou basique. Les types et quantités de monomères copolymérisables mis en oeuvre selon la présente invention varient en fonction de l'application finale particulière à laquelle est destiné le copolymère hybride. Selon une première variante préférée, le copolymère hybride silicone et organique est constitué d'un squelette silicone linéaire comprenant de 1 à 300 motifs de formule (1), de préférence 1 à 200, et portant de 1 à 50 radicaux U, de préférence 1 à 10. Selon une deuxième variante, au moins un des radicaux monovalents U'est de préférence de formule (VI) : 2 3 dans laquelle R2 et R, identiques ou différents, représentent un atome d'hydrogène, un groupe cyano, alikoxycarbonyle, alkyle, acyle, aryle, alcène ou alcyne éventuellement substitué ; et W est de définition identique à celle donnée précédemment, et de préférence est égal à un atome d'oxygène. A titre d'exemples, on citera les précurseurs silicones dans lesquelles U'correspond à : Selon une troisième variante de l'invention, au moins une partie des radicaux monovalents U'de (s) précurseur (s) silicone (s) (IV) et donc au moins une partie des groupements U du copolymère hybride obtenu sont tels que Z soit un atome d'oxygène et/ou un atome de soufre. Selon une quatrième variante, outre des motifs de formule (1), le copolymère hybride silicone et organique selon l'invention peut comprendre des motifs RxUyFzSiO [4- (x+y+z)]/2 (XIV) dans lesquels : - x est égal à 0, 1, 2 ou 3, y est égal à 0, 1, 2 ou 3 et z est égal à 1, 2 ou 3 avec avec 2 Ces groupements F peuvent éventuellement apporter des propriétés complémentaires et/ou supplémentaires aux copolymères hybrides préparés selon le procédé de l'invention. Ils peuvent être notamment contenus initialement au sein du précurseur silicone de formule (IV). Outre des copolymères hybrides avec des segments organiques homopolymères, le procédé qui vient d'être décrit permet de préparer des polymères hybrides porteurs de groupements organiques à blocs (c'est-à-dire multiblocs). Pour cela, le procédé consiste à répéter la mise en oeuvre du procédé de préparation précédemment décrit en utilisant : - des monomères différents de la mise en oeuvre précédente, et - à la place du composé silicone précurseur (II), le copolymère hybride comprenant des motifs (1) à blocs issu de la mise en oeuvre précédente. Selon ce procédé de préparation de copolymères à blocs, lorsque l'on souhaite obtenir des copolymères à blocs homogènes et non à gradient de composition, et si toutes les polymérisations successives sont réalisées dans le même réacteur, il est essentiel que tous les monomères utilisés lors d'une étape aient été consommés avant que la polymérisation de l'étape suivante ne commence, donc avant que les nouveaux monomères ne soient introduits. Comme pour le procédé de polymérisation de copolymère monobloc, ce procédé de polymérisation de copolymères à blocs présente l'avantage de conduire à des copolymères à blocs présentant un indice de polydispersité faible. Il permet également de contrôler la masse moléculaire des polymères à blocs. Le composé silicone précurseur de formule générale (IV) utilisé au sein du procédé de préparation de copolymères hybrides selon l'invention peut être obtenu par réaction : (i) d'une silicone comprenant des motifs de formule (Vll) : où le radical monovalent Un est selon la formule suivante (vil) : dans laquelle : - W et Sp sont de définitions identiques à celles données précédemment, - L est un groupement électrofuge, par exemples : B C l-, OTs-, OMs-, (C6H6)-(C=O)-O-, (CH3)-(C=O)-O-, (CF3)-(C=O)-O-. (ii) avec un composé choisi parmi ceux de formules générales suivantes (IX), (X) ou (XI) : s C-S-- (M"' (R1) X'- Z/ (XI) et n dans lesquelles : - M'+ représente K+, Na+, NR4+, ou PR4+, R étant de définition similaire à celle donnée pour R de la formule (1), -M"2+ représente un métal alcalino-terreux tels que Ca2+, Ba et Sr, - Mill représente Zn, Cd, m est égal à 1 ou 2, n est égal à 1,2, 3 ou 4 et de préférence m est égal à 1 et n est égal à 2. Cette silicone de formule (Vil) peut être notamment obtenue à partir (i) d'une silicone comprenant des motifs de formule (XII) :RXU"'ySiO[4-(x+y)]/2 où le radical monovalent U'"est de formule (XIII) : -Sp-WH et (ii) d'un composé de formule : La polymérisation peut être réalisée en masse, en solution ou en émulsion. De préférence, elle est mise en oeuvre en émulsion. De préférence, le procédé est mis en oeuvre de manière semi-continue. La température peut varier entre la température ambiante et 1500C selon la nature des monomères utilisés. En général, au cours de la polymérisation, la teneur instantanée en copolymère par rapport à la quantité instantanée en monomère et copolymère est comprise entre 50 et 99 % en poids, de préférence entre 75 et 99 %, encore plus préférentiellement entre 90 et 99 %. Cette teneur est maintenue, de manière connue, par contrôle de la température, de la vitesse d'addition des réactifs et de l'initiateur de polymérisation. Enfin, le procédé est généralement mis en oeuvre en l'absence de source UV. Il est à noter qu'il peut être avantageux de modifier chimiquement les extrémités xanthates du copolymère obtenu, en mettant en oeuvre toute méthode connue de l'homme de l'art, comme par exemple une étape d'hydrolyse. Le procédé et les polymères obtenus par ce procédé sont décrits dans la demande française n 00 09722 déposée le 25/07/00. D'autres méthodes de synthèses de ce type de copolymère peuvent être mises en oeuvre, notamment celle décrite dans les demandes internationales WO 00/71606 et WO 00/71607. Selon un mode de réalisation particulier de l'invention, la quantité de copolymère stabilisant interne représente de 0,5 à 10 % en poids de la phase organique interne, de préférence entre 1 et 4 % en poids par rapport à la même référence. La proportion pondérale en phase organique interne par rapport à la phase organique, est plus particulièrement comprise entre 10/90 et 90/10, de préférence comprise entre 30/70 et 50/50. Quant au rapport pondéral de l'ensemble (phase organique interne et phase organique)/phase aqueuse représente 0, 1/99, 9 à 90/10. La phase aqueuse, dans laquelle est dispersée la phase organique comprenant la phase organique interne, comprend au moins un tensioactif et/ou polymère stabilisant externe, éventuellement au moins une matière active. Ce qui a été détaillé dans le cadre de la variante précédente, reste valable ici et l'on pourra s'y référer. L'émulsion simple ou l'émulsion phase aqueuse interne/phase organique ou l'émulsion phase organique interne/phase aqueuse est préparée en mettant en oeuvre les méthodes classiques. Ainsi, dans le cas d'émulsions simples, on prépare d'une part, une premier mélange comprenant le composé utilisé comme phase organique, éventuellement une matière active, puis d'autre part, le mélange aqueux comprenant éventuellement la matière active, éventuellement le tensioactif/polymère amphiphite externe, et éventuellement le copolymère à blocs. On ajoute ensuite le mélange constituant la phase dispersée dans celui constituant la phase continue de l'émulsion. Dans le cas d'émulsions multiples, on prépare tout d'abord l'émulsion "interne". * Par exemple, dans le cas d'une émulsion d'une phase aqueuse interne et d'une phase organique, on prépare deux mélanges, le premier, qui est un mélange aqueux comprenant éventuellement la matière active, éventuellement le tensioactif interne (s'il est plus particulièrement choisi parmi les tensioactifs cationiques), éventuellement au moins un additif (sel/sucre/polysaccharide), puis un second mélange comprenant le composé constituant la phase organique, éventuellement la matière active, éventuellement le tensioactif/polymère stabilisant interne ; puis on ajoute le premier mélange au second. Dans le cadre d'une émulsion d'une phase organique interne dans une phase organique, on prépare là encore deux mélanges ; le premier constituant la phase organique interne comprenant le composé constituant la phase organique, éventuellement une matière active ; puis un second mélange comprenant le composé constituant ladite phase organique, éventuellement une matière active, et le polymère stabilisant interne ; le premier mélange est ensuite introduit dans le second. Une fois l'émulsion interne préparée, on effectue un mise en émulsion de ladite émulsion, dans la phase aqueuse (qui sera la phase aqueuse externe de l'émulsion multiple). Ainsi, le mélange constituant la phase aqueuse est préparé et comprend éventuellement une matière active, éventuellement un tensioactif/polymère amphiphile externe, éventuellement un additif (sel/sucre/polysaccharide), éventuellement le polymère épaississant, et éventuellement le copolymère à blocs. En effet, selon une première possibilité, le copolymère à blocs est incorporé lors de la préparation même de l'émulsion. En d'autres termes on ajoute le copolymère à blocs lors de la préparation de l'émulsion de la phase organique et de la phase aqueuse ; la phase organique comprenant éventuellement une phase aqueuse interne dispersée ou une phase organique interne dispersée. Plus précisément, ledit copolymère à blocs est présent dans le mélange constituant la phase aqueuse (phase aqueuse de l'émulsion simple ou phase aqueuse externe de l'émulsion multiple). Il est indiqué que dans ce cas de figure, la présence d'un tensioactif et/ou polymère amphiphile externe peut ne pas être nécessaire, même si de manière avantageuse, ils sont présents dans la phase aqueuse. Selon cette possibilité, le rapport pondéral phase organique (comprenant éventuellement la phase aqueuse ou organique interne)/phase aqueuse est de manière avantageuse compris entre 10/90 et 90/10. De plus, dans le cas où un polymère épaississant est utilisé, il est préférable de l'incorporer une fois l'émulsion obtenue, de préférence sous la forme d'une solution aqueuse, pour laquelle la teneur en eau sera calculée de telle sorte que le rapport pondéral phase organique (comprenant éventuellement la phase aqueuse ou organique interne) /phase aqueuse soit compris dans la gamme 0, 1/99, 9 à 90/10. Selon une deuxième possibilité, le copolymère à blocs est ajouté à l'émulsion, quelle que soit la variante concernée, une fois réalisée la préparation de l'émulsion même, c'est-à-dire la préparation de l'émulsion de la phase organique et de la phase aqueuse ; la phase organique comprenant éventuellement une phase aqueuse interne dispersée ou une phase organique interne dispersée. Dans ce cas, le tensioactif et/ou polymère amphiphile externes est présent dans la phase aqueuse de l'émulsion simple ou multiple. Dans le cadre de cette possibilité, ledit copolymère à blocs est ajouté à l'émulsion, avantageusement, sous la forme d'une solution aqueuse ; la quantité de phase aqueuse mise en oeuvre étant calculée en fonction de la quantité de phase aqueuse ajoutée lors de la préparation de l'émulsion, et de telle sorte que le rapport pondéral phase organique (comprenant éventuellement la phase aqueuse ou organique interne)/phase aqueuse soit compris dans la gamme 10/90 à 90/10. Il est précisé de plus que le copolymère à blocs peut être introduit au moment de la préparation de la formulation aqueuse finale. En un tel cas, le rapport pondéral phase organique (comprenant éventuellement la phase aqueuse ou organique interne)/phase aqueuse est compris dans la gamme 0, 1/99, 9 à 10/90. Ces opérations de mélanges lors des diverses étapes de la préparation de l'émulsion simple ou multiple, sont de manière habituelle réalisées sous agitation. Par ailleurs, de manière classique, la préparation de l'émulsion est en général réalisée à une température supérieure ou égale à la température de fusion de la ou des phases organiques présentes. A titre indicatif, la température de préparation de l'émulsion est comprise entre 20 et 80 C. Les émulsions qui viennent d'être détaillées peuvent être notamment utilisées dans des domaines du traitement de la peau et/ou du cheveu, du traitement des textiles, du traitement des plantes (domaine phytosanitaire), le traitement du métal. L'un des intérêts des émulsions comprenant le copolymère à blocs dans des formulations aqueuses comprenant des tensioactifs anioniques (shampooing, gels douches, etc. ) est qu'elles permettent de déposer une émulsion sur une surface, en mettant en oeuvre des mécanismes de floculation par précipitation lors de la dilution de la formulation. Lorsque les émulsions comprenant le copolymère à blocs sont utilisés dans des formulations exemptes de tensioactifs anioniques, le dépôt desdites émulsions peut se faire au moyen d'interactions électrostatiques sur des surfaces présentant globalement un potentiel de charges anioniques Dans le cas où les émulsions sont utilisées dans des compositions destinées au traitement de la peau et/ou du cheveu, elles peuvent être introduites dans des formulations aqueuses destinées à être rincées et comprenant notamment de 3 à 50 % en poids de tensioactifs ioniques ou non ioniques. Ces formulations comprennent les additifs classiques dans le domaine, comme des filtres UV, des agents dispersants, séquestrants, émollients, humectants, des conditionneurs, des résines fixatives, des agents plastifiants, des colorants, des pigments, des parfums, des agents bactéricides, etc. REVENDICATIONS 1. Utilisation comme aide au dépôt d'une émulsion sur une surface, d'au moins un copolymère à blocs comprenant au moins un bloc hydrophobe non ionique et au moins un bloc cationique dans les conditions d'utilisation de ladite émulsion ; ladite émulsion comprenant une phase organique dispersée dans une phase aqueuse et comprenant éventuellement au moins un tensioactif et/ou au moins un polymère amphiphile externe (s). 2. Utilisation selon la revendication précédente, caractérisée en ce que le bloc hydrophobe non ionique du copolymère à bloc est obtenu à partir d'au moins un monomère choisi parmi : les esters des acides mono-ou poly-carboxyliques, linéaires, ramifiés, cycliques ou aromatiques, comprenant au moins une insaturation éthylénique ; - les esters d'acides carboxyliques saturés comprenant 8 à 30 atomes de carbone, éventuellement porteurs d'un groupement hydroxyle ; tes nitriles ap-éthyléniquement insaturés, les éthers vinyliques, les esters vinyliques, les monomères vinylaromatiques, les halogénures de vinyle ou de vinylidène ; les monomères hydrocarbonés, linéaires ou ramifiés, aromatiques ou non, comprenant au moins une insaturation éthylénique ; l'oxyde de propylène, l'oxyde de butylène ; seuls ou en mélanges, ainsi que les macromonomères dérivant de tels monomères dérivant de tels monomères. 3. Utilisation selon l'une des revendications précédentes, caractérisée en ce que le bloc cationique du copolymère à bloc est obtenu à partir d'au moins un monomère choisi parmi : les (méth) acrylates d'aminoalkyle, les (méth) acrylamides d'aminoalkyl les monomères comprenant au moins une fonction amine secondaire, tertiaire ou quaternaire, ou un groupe hétérocyclique contenant un atome d'azote, la vinylamine, l'éthylène imine ; - les sels d'ammonium de diallyldialkyl ; seuls ou en mélanges, les sels correspondants, ainsi que les macromonomères dérivant de tels monomères. 4. Utilisation selon l'une des revendications précédentes, caractérisée en ce que l'un et/ou l'autre des deux blocs comprennent un ou plusieurs monomères hydrophiles non ioniques, choisis parmi, seuls ou en mélange, ou sous la forme de macromonomères, l'oxyde d'éthylène ; les amides des acides mono-ou poly- carboxyliques, linéaires, ramifiés, cycliques ou aromatiques, comprenant au moins une insaturation éthylénique ou dérivés ; les esters hydrophiles dérivant de l'acide (méth) acrylique ; les esters vinyliques permettant d'obtenir des blocs alcool polyvinylique après hydrolyse ; les monomères de type sucres. 5. Utilisation selon l'une des revendications précédentes, caractérisée en ce que le copolymère à blocs est un copolymère linéaire comprenant deux blocs. 6. Utilisation selon l'une des revendications 1 à 4, caractérisée en ce que le copolymère à blocs est un copolymère peigne ou greffé comprenant un squelette non ionique, de préférence hydrophile, comprenant des segments pendants cationiques et hydrophobes non ioniques. 7. Utilisation selon l'une des revendications 1 à 4, caractérisée en ce que le copolymère à blocs est un copolymère de structure étoile. 8. Utilisation selon l'une des revendications précédentes, caractérisée en ce que la masse molaire en poids du copolymère à blocs est comprise entre 2000 et 100000 g/mol, de préférence entre 2000 et 20000 g/mol. 9. Utilisation selon l'une des revendications précédentes, caractérisée en ce que le copolymère à blocs est tel que la masse molaire en poids des blocs cationiques représente au moins deux fois la masse des blocs hydrophobes non ioniques, de préférence au moins cinq fois. 10. Utilisation selon l'une des revendications précédentes, caractérisée en ce que le ou les blocs cationiques du copolymère à blocs sont tels qu'au moins 5 % en moles des monomères à partir desquels le (s) bloc (s) sont obtenus, sont des monomères cationiques, de préférence au moins 30 % en moles. 11. Utilisation selon l'une des revendications précédentes, caractérisée en ce que le ou les blocs cationiques du copolymère à blocs sont obtenus à partir de monomères cationiques, et de préférence le ou les blocs cationiques sont des homopolymères. 12. Utilisation selon l'une des revendications précédentes, caractérisée en ce que la phase organique de l'émulsion comprend une phase aqueuse interne dispersée dans ladite phase organique ; l'ensemble de la phase organique et de la phase aqueuse interne comprenant au moins un tensioactif et/ou au moins un polymère amphiphile internes. 13. Utilisation selon l'une des revendications 1 à 8, caractérisée en ce que la phase organique de l'émulsion comprend une phase organique interne dispersée dans ladite phase organique ; l'ensemble de la phase organique et de la phase organique interne comprenant au moins un polymère stabilisant interne. 14. Utilisation selon l'une des revendications précédentes, caractérisée en ce que la teneur en copolymère à blocs représente 0,1 à 30 % en poids par rapport au poids de phase organique. 15. Utilisation selon l'une des revendications précédentes, caractérisée en ce que l'on ajoute le copolymère à blocs lors de la préparation de l'émulsion de la phase organique et de la phase aqueuse ; la phase organique comprenant éventuellement une phase aqueuse interne dispersée ou une phase organique interne dispersée. 16. Utilisation selon l'une des revendications précédentes, caractérisée en ce que l'on ajoute le copolymère à blocs une fois réalisée la préparation de l'émulsion de la phase organique et de la phase aqueuse ; la phase organique comprenant éventuellement une phase aqueuse interne dispersée ou une phase organique interne dispersée. 17. Utilisation selon l'une des revendications précédentes, caractérisée en ce que l'émulsion est un élément constitutif d'une formulation destinée au traitement de la peau et/ou du cheveu, des textiles, le domaine phytosanitaire, le traitement du métal.